(57)【要約】【課題】成編織が容易で滑り防止性に優れる織編物地およびこれによる各種製品並びにその製造方法を提供すること。【解決手段】走行張力比Ｔ２／Ｔ１（走行張力比とは、糸を１０ｍ／分で走行させた時の出口張力Ｔ２を入口張力Ｔ１で割った値）が２．００以上である高摩擦性繊維１と水溶性繊維２で構成された複合糸を用いて織編物地、または各種製品を製造する工程と、前記複合糸中の水溶性繊維を溶解、除去する工程とからなることを特徴とする滑り防止性を有する織編物地または各種製品の製造方法。【選択図】図１
2005105458.tif 000002
【特許請求の範囲】
【請求項１】
走行張力比Ｔ２／Ｔ１（走行張力比とは、糸を１０ｍ／分で走行させた時の出口張力Ｔ２を入口張力Ｔ１で割った値）が２．００以上である高摩擦性繊維と水溶性繊維で構成された複合糸を用いて織編物地、または各種製品を製造する工程と、前記複合糸中の水溶性繊維を溶解、除去する工程とからなることを特徴とする滑り防止性を有する織編物地または各種製品の製造方法。
【請求項２】
前記高摩擦性繊維がポリウレタン糸、またはゴム糸等であることを特徴とする請求項１に記載の滑り防止性を有する織編物地または各種製品の製造方法。
【請求項３】
前記複合糸がカバリング糸であることを特徴とする請求項１に記載の滑り防止性を有する織編物地または各種製品の製造方法。
【請求項４】
前記複合糸が合撚糸であることを特徴とする請求項１に記載の滑り防止性を有する織編物地または各種製品の製造方法。
【請求項５】
前記複合糸がエア交絡糸であることを特徴とする請求項１に記載の滑り防止性を有する織編物地または各種製品の製造方法。
【請求項６】
前記複合糸と他の伸縮性繊維を用いた織編物地であり、前記複合糸が織編物地、または製品の表面に多く露出させたことを特徴とする請求項１に記載の滑り防止性を有する織編物地または各種製品の製造方法。
【請求項７】
請求項１に記載の複合糸を用いて組織され、該複合糸中から水溶性繊維を溶解、除去したものからなることを特徴とする滑り防止性を有する手袋、指サック、靴下、細幅テープ、介護用衣服並びにテーブルクロス等の各種製品。
【発明の詳細な説明】
【技術分野】
【０００１】
この発明は、スポーツ、アウトドア、運転用、軽作業用、店舗・事務所内、家庭内等で使用される滑り防止性能を有する手袋や靴下、指サック、細巾テープ、テーブルクロス、更には介護用衣服等の織編物製品、並びにその製造方法に関するものである。
【背景技術】
【０００２】
周知のように、従来、滑り止め性能を考慮した各種の繊維製品、とりわけ手袋製品、指サック製品並びに靴下製品に関しては、後述する各特許文献に開示されている技術内容のものとして開発され、提供されてきている。以下、各製品毎に、特許文献を引用して、従来技術の内容並びに問題点などについて詳細に説明する。
【０００３】
１．手袋製品について
（１）自動車運転用手袋：特許文献１には、滑り止め部にゴム、又は合成樹脂からなる複数の突起部を設けた構成の手袋が記載されている。この技術によれば運転操作性は改善されるものの、後加工時にゴムや樹脂が手袋内側に漏れるため、素手に近くソフトな装着感を有し、軽量で蒸れ感の少ない通気性に富むメッシュ風の生地を得るのが困難である。一方、特許文献２には、自動二輪車搭乗用の手袋が開示されており、滑り止め被覆材を縫い付けるのもであり、手指の保護性や保温性が得られるが、粗硬感や特に冬場以外の蒸れによる不快感は改善されない。
【０００４】
（２）作業用手袋：特許文献３に記載の手袋は、伸縮性糸と伸縮性糸以外の繊維とを用い、伸縮差を利用して凸状の横縞模様状を形成するように構成したものであり、凹凸部は伸縮性糸以外の繊維で構成され、伸縮性糸そのものが滑り止め効果を有するものではない。掌部分をゴム、または樹脂で覆うことで滑り止めを得ており、粗硬感が強い。一方、特許文献４には、手袋表面に球状セラミック粉末を配合したゴムラテックスまたは樹脂エマルジョンの皮膜を形成させることで湿潤時のグリップ力を維持するように構成したものが開示されている。これは、粗硬感が強く、重作業用には向いても軽作業には不向きである。さらに、特許文献５には、手袋表面にスチレン-ブタジエンゴム粉末を配合したゴムラテックスまたは樹脂エマルジョンで滑り止め皮膜を形成するものが開示されている。この手袋も本発明が目的とする軽作業用には不向きである。さらにまた、特許文献６には、手袋表面に設けた滑り止め層表面に多数の微小凹部を設けた構成の手袋が開示されており、特許文献７には、珪素樹脂を手袋表面に蒸着させた構成の手袋が開示されており、特許文献８には、発泡塩化ビニル樹脂皮膜で手袋表面を被覆し、滑り止め効果を得るようにした手袋が開示されている。これらはいずれも粗硬感があるものであり、材漏れが生じる薄く、目の荒い生地や手袋には加工が不可能であり、自由な伸縮性は期待できない。これら後加工による滑り防止性付与製品は素手に近い感覚が得られないため、ねじや部品の取り付けといった高い作業精度と効率を求める用途には不向きである。
【０００５】
（３）スポーツ用手袋：特許文献９には、伸縮性と防水性に富む天然ゴムか合成ゴム材料を使用した密着性の高い手袋が開示されている。この手袋は、雨天時には効果的であるが、使用頻度の高い雨天時以外に使用した際、手袋の蒸れ感や軽量で装着感や運動阻害感が改善されない。
【０００６】
（４）耐切創性手袋：特許文献１０には、皮革材料に滑り止め材を塗布、熱圧着し、凹凸付与するものとしての手袋が開示されている。この手袋は、ガラス等の取扱い等に適するが、粗硬であり、装着感に劣るため本発明が目的とする軽作業用には不向きである。
【０００７】
（５）台所用手袋：特許文献１１に記載の手袋は、ノンサポート型手袋であり、滑り止め効果はあるが、ごわごわ感があり、装着感は好ましくない。また、指や手に密着するため着脱性に劣る。
【０００８】
２．指サック製品について
特許文献１２には、ゴム製の指サックが記載されており、特許文献１３には、ゴム材からなる指サック表面に窪みを設け紙面の捲くれ性を改善したものが開示されていて、特許文献１４には、更に蒸れないように空気穴を設けた指サックが開示されている。これらはいずれも締付け感が強く、ソフトさに欠け、装着感は芳しくない。一方、特許文献１５に記載のものは、開閉具により指サイズに対し、最適な締め具合で取りつけ可能なフリーサイズ用指サックであるが、軽量さやソフトさに欠け、装着時における違和感は否めない。以上のように滑り止め性能を有するものはゴム製品が殆どで、ゴム特有の飴色状色彩外観のみであり、風合は粗硬でかつ通気性がなく、不衛生である。また、粗硬風合のため、サックを装着したまま電卓やパソコン操作、筆記作業が困難である。製品外観もバラエティに富み、素手に近い柔らかいソフトな感触と十分な滑り止め効果を有する製品がない。
【０００９】
３．靴下製品について
特許文献１６には、滑り防止を図る靴下製品が開示されている。この特許文献１６に記載の靴下は、靴下の足の裏部分の少なくも一部の編組織を変える方法によって厚みまたは編み組織を変えて、滑り防止を図るものであり、自ずとその効果は弱く、また生地厚み差のため履き心地も余りよいものは期待できないものである。さらに、特許文献１７のもののように無機粒子を浸漬法により靴下に固着させ、摩擦係数を増す方法においては、滑り止め効果を上げようとすれば無機粒子固着量を増す必要があり、その結果、粗悪風合となり着用感を悪化させてしまう。さらにまた、特許文献１８のもののように靴下の接地部分にゴムや軟質のプラスチック等からなる滑り止め部材を点状に貼り付ける方法においてはやはり粗硬風合となり、滑り止め効果は期待できても着用感の低下は避けられない。更に材漏れが生じる為、薄く、目の粗い生地や靴下には採用が不可能である。
【００１０】
以上のように従来の手袋、指サック、靴下は安価な綿繊維等からなるゴム引き加工品か合成樹脂含浸加工品、またはゴム製品（天然、合成）であり、機能性は十分であるが、製品外観は無骨な作業用の域を出ない。新規需要を喚起させるようなファッション性や衛生性を具備するような製品は開発されていない。
【００１１】
本発明者らはこれらを克服するため、特願２００３−２７１８３０号において、芯糸に太繊度の高摩擦性繊維を用い、鞘糸より高露出の繊維形態の発明、および特願２００３−２９２９９５号において、高摩擦性繊維を鞘糸に用い、低混率で製品の滑り防止性とコストを改善する発明を提案した。しかし、これらはいずれも滑り防止性を有するものの、糸の表層部の多くが高摩擦性繊維で構成されるため糸道やガイド、テンサー、編針での擦過による張力斑や織編キズ発生の要因になり易く、取扱い性に改善の余地があった。
【特許文献１】特開平１０−０７２７１１号公報
【特許文献２】特開平０８−２８４００４号公報
【特許文献３】特開２０００−０４５１１４号公報
【特許文献４】特開２００１−１９２９１６号公報
【特許文献５】特開２００１−１９２９１５号公報
【特許文献６】特開２００２−０２０９１３号公報
【特許文献７】特開２０００−０９６３１９号公報
【特許文献８】特開平０５−０５１８０４号公報
【特許文献９】特開平０９−２１５８１０号公報
【特許文献１０】特開平０８−２９６１０５号公報
【特許文献１１】特開平０７−０２６４０４号公報
【特許文献１２】特開平０５−１８６９０２号公報
【特許文献１３】特開２０００−２５５１８２号公報
【特許文献１４】特開２００３−０９４８６１号公報
【特許文献１５】特開２００１−２８７４８１号公報
【特許文献１６】特開平１１−１８１６０２号公報
【特許文献１７】特開２００１−０８１６０５号公報
【特許文献１８】特開２００１−０９８４０１号公報
【発明の開示】
【発明が解決しようとする課題】
【００１２】
そこで、この発明では、成編織工程での糸の取扱いが容易であり、高品質で滑り防止性能に優れたソフトで脱着感や使用感のよい織編物地およびこれらによる各種製品並びに、その製造方法を提供するものである。
【課題を解決するための手段】
【００１３】
この発明は、上記する目的を達成するにあたって、具体的には、走行張力比Ｔ２／Ｔ１（走行張力比とは、糸を１０ｍ／分で走行させた時の出口張力Ｔ２を入口張力Ｔ１で割った値）が２．００以上である高摩擦性繊維と水溶性繊維で構成された複合糸を用いて織編物地、または各種製品を製造する工程と、前記複合糸中の水溶性繊維を溶解、除去する工程とからなることを特徴とする滑り防止性を有する織編物地または各種製品の製造方法を構成するものである。
【００１４】
さらに、この発明では、請求項１に記載の滑り防止性を有する織編物地または各種製品の製造方法において、高摩擦性繊維がポリウレタン糸、またはゴム糸等であることを特徴とする構成のものでもある。
【００１５】
さらにまた、この発明では、請求項１に記載の滑り防止性を有する織編物地または各種製品の製造方法において、複合糸がカバリング糸であることを特徴とする構成のものでもある。
【００１６】
さらにまた、この発明では、請求項１に記載の滑り防止性を有する織編物地または各種製品の製造方法において、複合糸が合撚糸であることを特徴とするものでもある。
【００１７】
さらにまた、この発明では、請求項１に記載の滑り防止性を有する織編物地または各種製品の製造方法において、複合糸がエア交絡糸であることを特徴とするものでもある。
【００１８】
さらにまた、この発明では、請求項１に記載の滑り防止性を有する織編物地または各種製品の製造方法において、前記複合糸と他の伸縮性繊維を用いた織編物地であり、前記複合糸が織編物地、または製品の表面に多く露出させたことを特徴とするものでもある。
【００１９】
さらにまた、この発明では、請求項１に記載の複合糸を用いて組織され、該複合糸中から水溶性繊維を溶解、除去したものからなることを特徴とする滑り防止性を有する手袋、指サック、靴下、細幅テープ、介護用衣服並びにテーブルクロス等の各種製品を構成するものでもある。
【００２０】
要するに、この発明は、高摩擦性繊維と水に可溶性の繊維との複合糸を用い、該複合糸において高摩擦性繊維が複合糸表面に露出する割合を少なくすることで成編織性を改善し、織編物または手袋等の製品を得た後、該複合糸中の水溶性繊維を溶解除去し、高摩擦性繊維のみを残し、滑り防止性能を得るという構成のものである。
【発明の効果】
【００２１】
この発明によれば、滑り防止性能を有する以外に、従来品に比較し以下の効果を有する手袋、靴下、指サック、テーブルクロス、介護用衣服を得ることができる。
１．成編織工程における複合糸の摩擦抵抗が少ないため成編織性が容易で、高品質、歩留りのよい織編物や製品が容易に得られる。
２．ポリウレタン糸等高摩擦性繊維単体による織編物や製品が可能である。
３．フィット感が自然で、物を握った感触が素手に近く、作業効率が極めてよい製品が得られる。
４．ウォッシャブルな製品が得られ、快適で衛生的である。
５．以上の特性を備えた以下の用途に適性がある。
（１）装着したまま字が書け、紙をめくり、パソコンや電卓操作等が容易な宅配・引越し作業用や事務所、店舗、家庭内で使用する手袋、指サック。
（２）ゴルフ、野球等の軽スポーツ用手袋、ハイキング、キャンプ、釣り等のアウトドア用手袋、園芸用手袋や指サック。
（３）自動車、自動二輪、自転車等の運転用手袋。
（４）部品組立、機械等組み立て作業用指サック、手袋や耐創性手袋。
（５）ガラス製品、陶器、骨董品、美術工芸品、花器、書籍等の取扱い用及び食器洗浄用手袋。
（６）スポーツ、アウトドア、ビジネス、カジュアル、妊婦・老人・乳幼児・子供用等の靴下。
（７）介護用衣服、細巾テープ、テーブルクロス等の織編物。
【発明を実施するための最良の形態】
【００２２】
以下、この発明の具体的な構成例について詳細に説明する。
１．高摩擦性繊維について
この発明において、高摩性擦繊維とは、走行張力比Ｔ２／Ｔ１が２．００以上である繊維であり、走行張力比とは、図３において、試料源５からの糸Ｙを１０ｍ／分で走行させた時の出口張力Ｔ２を入口張力Ｔ１で割った値である。編み針６、６は市販品でよく、２本の針６、６を介して糸Ｙが直角に走るように配置する。製品におけるその値は成織編後、または製品後は洗浄処理がなされ、原糸油剤や複合糸の柔軟剤や平滑剤等が除去されるため一般に原糸の値より高くなる。高摩擦性繊維としてゴム糸（天然ゴム、合成ゴム）やポリウレタン糸が該当するが、勿論これら繊維に限定されるものではなく、走行張力比Ｔ２／Ｔ１が２．００以上であれば実用的な滑り防止性能が得られる。走行張力比Ｔ２／Ｔ１が２．００未満では滑り防止効果が得られにくく、好ましくは２．２以上である。
【００２３】
さらに、高摩擦性繊維が伸縮性を有していなくてもよく、またカーボンや顔料を含んでいてもよい。高摩擦性繊維の断面形状は特に制約はなく、丸断面形状でもよい。しかし、滑り防止効果を高めるため偏平状（繭型、三つ山、四つ山状等含む）、四角形等の接触表面積の多い断面形状であることがより好ましい。
【００２４】
２．水溶性繊維について
この発明において、水溶性繊維とは、温湯に可溶性の繊維であり、ポリビニールアルコール（Ｐ．Ｖ．Ａ）繊維等が採用可能である。高摩擦性繊維と複合するため、被覆性が得られるマルチフィラメント糸が好ましい。また、手袋等の製品処理工程の容易さ、高摩擦繊維の収縮性を抑制する効果などを考慮すると８０℃以下の低温側で溶解するタイプの繊維が好ましい。
【００２５】
３．複合糸形態について
この発明においては高摩擦性繊維と水溶性繊維の複合糸形態とするが、その形態には芯糸に高摩擦性繊維を、鞘糸に水溶性繊維を配したカバリング糸やこれら繊維を引き揃えて撚り合わせた合撚糸、またこれら繊維を引き揃えてエア交絡糸とした形態が採用される。更にはこれら複合糸と他の繊維（フィラメント、紡績糸）との合撚糸形態も採用される。高摩擦性繊維と水溶性繊維の繊度は特に制約はないが、高摩擦性繊維は摩擦耐久性の面から一般には１２０から１２００ｄｔｅｘが好適に採用される。水溶性繊維の繊度は織編物や製品の水溶性繊維の除去後の糸や織編物の外観や耐スリップ性を考慮すると４４ｄｔｅｘ以上、３３０ｄｔｅｘ以下が好ましい。
【００２６】
一方、カバリング糸においてはポリウレタン糸等伸縮性の高摩擦性繊維を用いた場合にはカバリング糸の伸縮性を抑制したり、水溶性繊維を溶解除去した後のタンブラー乾燥工程での収縮を抑制するするため、カバリング時のドラフトは１．０倍から２．０倍程度の低ドラフトとすることが望ましい。但し、強い締付け力を求める製品には２．５倍以上４．０倍以下のドラフトとすることが望ましく、この場合にはカバリング数を増すことで高摩擦性繊維を被覆し、成編織時の張力変動を最小化することが必要である。カバリング数は高摩擦性繊維を被覆し、成編織性を向上させるのが目的であり、上述の繊度範囲では２００回／ｍ以上１０００回／ｍ以下とするのが望ましい。それ以上ではビリが発生し、更に水溶性繊維の使用量が増し、コスト的に好ましくない。３００回／ｍ以上、７００回／ｍ以下がより好ましい。シングルカバリングで十分な被覆性が得られるが、ダブルカバリング糸としてもよい。
【００２７】
さらに、合撚糸においては高摩擦性繊維が成編織時に及ぼす張力変動の影響を抑制するため、及び水溶性繊維除去後の外観や耐スリップ性から、水溶性繊維の混率を２５％以上、６０％以下とすることが好ましく、更には５０％以下がより好ましい。合撚数は複合糸の溶解除去の容易性から２００回／ｍ以上、７００回／ｍ以下とすることが望ましい。合撚糸方法はダブルツイスター、アップツイスター、リングツイスター等従来の方式でよい。これら繊維はカバリング糸と同様に所望するドラフトで合糸し、施撚すればよい。
【００２８】
さらにまた、エア交絡糸とする場合には合撚糸の場合と同様の混率、ドラフトとすればよく、交絡度は７０−１４０ケ／ｍが好ましい。交絡度が７０ケ／ｍ未満では被覆性が悪く、張力変動や編み立て性不良要因になるため好ましくない。
【００２９】
この発明においてはこれら複合糸と他の繊維との合撚糸として使用してもよい。こうすることで成編織が容易で、水溶性繊維を溶解除去後、他の繊維に高摩擦性繊維が捲きついた形態を示す糸で構成された織編物、また製品を得ることができる。
【００３０】
４．生地・製品の構成と製法
この発明では、織編物、または手袋等の製品は、高摩擦性繊維と水溶性繊維の複合糸を単体で用いて成編織してもよく、他の繊維をプレーティング、また交編織してもよい。他の繊維としてシルク、ウール、綿、麻等の天然繊維やレーヨン等再生セルロース系繊維の他、エステル、ナイロン、アクリル、ポリエチレン、ポリプロピレン、ポリ塩化ビニル等の合繊、超強力繊維（アラミド繊維、超高分子量ポリエチレン繊維、全芳香続ポリエステル繊維等）等が挙げられる。長繊維や短繊維別、断面・添加剤等の繊維形態、紡糸や紡績等の糸形態や製法を問わず、繊維が紫外線防止剤、蓄熱材、消臭剤や抗菌・制菌剤、キトサン、コラーゲン、プロティン等を含んでいてもよく、吸湿発熱型や極細繊維であってもよい。これら繊維が肌側に多く配され、物体と接触する側に高摩擦性繊維が多く配される製品構造にすることで、滑り防止性能と風合や機能性を具備する製品が得られる。
【００３１】
また、この発明の複合糸と交編織する他の繊維としてこの発明の複合糸より高ドラフトで伸縮性繊維と他の繊維を複合した糸（カバリング糸、エア混繊糸、合撚糸等）を用いることで、または伸縮性繊維単体を高張力で成編織することで縮みの大きいこれらの伸縮性繊維を織編物地内部または製品内部に潜り込ませ、相対的に本発明の複合糸を生地表面に多く露出することができる。その結果、この発明の滑り防止性能をより高めることが可能であるこれら伸縮性繊維としてポリウレタン系繊維の他、ポリブチレンテレフタレート、ポリトリメチレンテレフタレートなどのポリエーテル・エステル系繊維などが好適に用いられる。
【００３２】
少なくともこれら複合糸で成編織した生地中の水溶性繊維を溶解除去と同時に高摩擦性繊維の油剤成分を除去し、脱水乾燥、仕上げセット、裁断され、縫い合わせて必要とする製品に仕上げてもよい。または手袋等に編み立てれた後、同様に水溶性繊維を溶解除去すると同時に高摩擦性繊維の油剤成分を除去した後、脱水乾燥して仕上げてもよい。これら織編物、または手袋等の製品において高摩擦性繊維はベア（裸）の状態で存在するため高い滑り防止性が得られる。
【００３３】
製品は、専用の靴下編機や手袋編機、指サック編機、丸編機や織機によってもよい。滑り防止性能を必要とする部分、例えば、図２に示すように、手袋２１にあっては、その指部２２や掌部２３を当該複合糸により編成し、靴下１１にあっては、そのつま先部分１２、土踏まず部分１３、踵部分１４の全部またはその一部を当該複合糸により編成し、指サック３１にあっては、その全体を当該複合糸により編成してもよい。また、滑り防止性能を有する織編地を裁断し、滑り防止性能を有し、かつ設計の異なる織編地を縫い合わせてもよく、更には滑り防止性能を必要としない例えば手の甲部や靴下の脚部などに他の織編地を使用してもよい。
【００３４】
一方、テーブルクロス等の織物では水溶性繊維を含む複合糸を縞状、段状、格子柄状等に交織し、通常の精練染色工程を経ることで、テーブルに密着性のあるテーブルクロスが得られる。また、サテンやツイル等の緯糸にこれら複合糸を用い、緯糸が現れる面を表生地として用いることで滑り防止性と伸縮性を生かした介護用衣服が得られる。同様にこれら複合糸を細巾テープに織り込み、帽子の内側に縫い込む事で適度な締付け性と滑り防止性により風に吹き飛ばされにくく、頭にフィットし易いフリーサイズの帽子が得られる。以下、この発明の好ましい実施例にもとづいて詳細に説明する。
【実施例１】
【００３５】
芯糸にポリウレタン６２０ｄｔｅｘ（走行張力比Ｔ２／Ｔ１＝２．８０）を用い、鞘糸に水溶性ビニロン（株式会社ニチビ製ソルブロン、５５℃以上溶解型ＳＦタイプ）１１０ｄｔｅｘ３０ｆを用い、ドラフト１．５０倍、撚数５００回／ｍ、８０００ｒｐｍの条件でカバリング糸を得た。このカバリング糸単体を用い、１３ゲージの手袋編機（島精機製ＳＰＧ）で手袋を得た。コーンから通常の糸道であるガイド、ワッシャーテンサー、梨地ロッド、編針を経て編み込まれたが、張力変動は殆どなく、編地品位は良好であった。該手袋をパドル染色機にて８０℃、４０分間の溶解除去処理を行った。脱水後金網上で乾燥した手袋はポリウレタン１００％で構成された手袋であり、滑り止め性能に優れ、手指にフィットする手袋であった。
【００３６】
上記実施例１の比較例として、上記実施例１と同様のポリウレタンを単体で用い、同様の編機で編んだところ、ワッシャーテンサーを出たところで糸の張力変動が激しく、手袋品位は乱寸（パッカリング）を起こし、不良であった。因みにワッシャーテンサーをフリーにして編んでみたが、ガイドや梨地ロッド等での摩擦による張力変動があり、手袋品位は芳しくなく、量産には不適な品位であった。
【実施例２】
【００３７】
上記実施例１と同様のカバリング糸とナイロン加工糸１５６ｄｔｅｘ９６ｆを用い、肌側にナイロン加工糸が配されるようにプレーティングし、実施例１と同様の編み立て、溶解除去、乾燥処理を施した。実施例１に比較し、滑り止め性は若干劣るが、ソフトで手指に優しい装着感を有する十分な滑り防止性能を有する手袋に仕上った。
【実施例３】
【００３８】
上記実施例１のポリウレタンを黒原着ポリウレタン（走行張力比Ｔ２／Ｔ１＝２．５５）に置換したのみで他は同一条件で得た複合糸に、超高分子量ポリエチレン繊維（東洋紡績株式会社製  商標ダイニーマ）４４５ｄｔｅｘをプレーティングし、１０ゲージの手袋編機で手袋を得た。次いで実施例１と同様に水溶性繊維を溶解除去し、脱水乾燥した。白地に原着ポリウレタンが横縞状に組織された意匠性に富み、滑り止め性能とフィット感に優れ、ゴム加工品と異なり素手に近い感覚でねじ等の小さな部品を扱えるため、耐創性手袋として最適な製品が得られた。
【実施例４】
【００３９】
ポリウレタン３１１ｄｔｅｘ（走行張力比Ｔ２／Ｔ１＝２．８０）を１．６倍にドラフトしながら水溶性ビニロン（日ビ製ソルブロン、５５℃以上溶解型ＳＦタイプ）１１０ｄｔｅｘ３０ｆを引き揃えながらエア圧４ｋｇ／ｃｍ２、糸速３００ｍ／分でエア混繊しながら捲き取った。交絡度は１１２ケ／ｍであった。該糸を用いて１５ゲージの指サック用編機で製品を編んだ。編み立て時の張力変動は少なく、品位は良好であった。次いで実施例１と同様の溶解除去、脱水乾燥処理を行った。指先に装着したところ、薄く適度な締付けがあるためフィット感がよく、指とサック間で滑りがなく、またノートを容易にめくれ、装着したままでパソコン操作が容易であった。
【実施例５】
【００４０】
綿糸３０Ｎｅ（晒）を表糸に配し、裏糸にポリエステルウーリ８４ｄｔｅｘ３６ｆと３．５倍にドラフトしたポリウレタン糸４４ｄｔｅｘとのシングルカバリング糸（撚糸数４５０ｔ／ｍ、生成り）を配した靴下において、図３に示すように足先の出っ張り部のみに実施例３に用いたのと同様の複合糸（黒原着）を表糸に用いて靴下を編んだ。その結果、該複合糸を用いた部分のみが他の部分より収縮して幅が狭くなり、裏糸が収縮した分、表糸の複合糸が浮き出た外観を呈した。得られた靴下は、そのままでも良好な滑り防止性能を有したが、実施例１と同様の溶解除去をし、乾燥した結果、裏糸と表糸との収縮差が増し、滑り防止性能と足へのフィット感はより高まった。
【図面の簡単な説明】
【００４１】
【図１】図1は、この発明になる滑り防止性を有する織編物地および各種製品のための複合糸について、その異なる実施例を示すものであって、図1Ａは、高摩擦性繊維でなる芯糸１のまわりに水溶性繊維でなる鞘糸２を組織してなるカバーリング糸ＣＹの構成例を示す概略的な斜視図であり、図１Ｂは、高摩擦性繊維と水溶性繊維とによって組織される合撚糸ＴＹの構成例を示す概略的な斜視図である。
【図２】図２は、図1に示す合撚糸にをより織編したのち、水溶性繊維を溶解、除去してなる各種製品の具体的な例を示すものであって、図２Ａは、靴下製品の例を示す概略的な斜視図であり、図２Ｂは、手袋製品の例を示す概略的な斜視図であり、図２Ｃは、指サック製品の例を示す概略的な斜視図である。
【図３】図３は、走行張力比Ｔ２／Ｔ１の測定方法を説明するための概略的な概念図である。
【符号の説明】
【００４２】
１  高摩擦性繊維（芯糸）
２  水溶性繊維（鞘糸）
ＣＹ  カバーリング糸
３  水溶性繊維糸
４  高摩擦性ポリウレタン糸
ＴＹ  合撚糸
１１  滑り止め性をもつ靴下
２１  滑り止め性をもつ手袋
３１  滑り止め性をもつ指サック
【図１】
2005105458.tif 000003
【図２】
2005105458.tif 000004
【図３】
2005105458.tif 000005